(57)【要約】      （修正有）【課題】反射を利用した遮熱効果だけに頼らず、断熱添加成分自体がより高い断熱性能を持ち合わせかつ、添加成分を塗料に完全溶解させることによって、従来の塗料では実現できなかった塗膜全体が断熱性能を持ち合わせているために、添加成分が完全に中和することを可能にすることによって塗料または塗膜全体の断熱効果がムラなく高い、遮熱効果に頼らずに色の選択の自由や塗膜表面の仕上げを自由に選択でき表面被膜内に収まることによっても高い断熱効果を得られる塗料又は塗膜を提供する。【解決手段】断熱溶解成分として組成式ＣａＨ２Ｏ２及び組成式Ｎａ３Ｏ４Ｐ及び分子式ＮＨ３を含有し、又は添加した断熱塗料又は断熱塗膜。【選択図】図１
2011038065.tif 000002
【特許請求の範囲】
【請求項１】
断熱溶解成分として組成式ＣａＨ２Ｏ２及び組成式Ｎａ３Ｏ４Ｐ及び分子式ＮＨ３を含有し、又は添加した断熱塗料又は断熱塗膜。
【請求項２】
断熱溶解添加成分が塗料全体又は塗膜内に対して８〜３０ｗｔ％含有されている請求項１に記載の断熱塗料又は断熱塗膜。
【請求項３】
組成式Ｎａ３Ｏ４Ｐの含有が断熱溶解添加成分内に０．７ｗｔ％以上、望ましくは２ｗｔ％以下である断熱塗料又は断熱塗膜。
【請求項４】
断熱溶解添加成分としてＮＨ３を含む請求項１，２又は３の断熱塗料又は断熱塗膜。
【請求項５】
断熱溶解添加成分に対してＮＨ３が０．９ｗｔ％以下である請求項４の断熱塗料又は断熱塗膜。
【請求項６】
断熱溶解成分含有塗料として組成式ＴｉＯ２を含有する請求項１，２，３，４又は５の断熱塗料又は断熱塗膜。
【発明の詳細な説明】
【技術分野】
【０００１】  この発明は、建築構造物や各種設備等の構造物の主として外表面または内部表面そして各表面の表皮内部への塗布に用いられる断熱塗料または断熱塗膜とその製造法に関する。さらに詳しくは組成式ＴｉＯ２（酸化チタン）を含んだ水性塗料に断熱性能成分添加としての原料は組成式ＣａＨ２Ｏ２（水酸化カルシウム）及び組成式Ｎａ３Ｏ４Ｐ（リン酸三ナトリウム）を分子式ＮＨ３（窒化水素）で溶解させた成分を含有させる事によって、色によっては遮熱効果が色に頼らず断熱効果が容易に得られる塗料又は塗膜に関する。
【背景技術】
【０００２】  塗料などで塗布することによって遮熱や断熱効果を発揮する技術としては、従来はセラミックガラスの真空、中空ビーズ（アルミノ珪酸ソーダガラスともいう）などを塗料に含有することにより、遮熱や断熱塗膜を形成する物が知られている。【０００３】  これらの塗料は一般に壁、天井、屋根又は鉄部などの塗装に用いられるアクリルエマルジョン系ペイント（そのほかシリコン系、ウレタン系、カチオン系など種類は多様にあるがこれらに含有させる断熱成分はほぼ同じである）などに上記のビーズを含有した塗料を建物などに塗装するものである。【０００４】  そしてこれらの塗料の遮熱効果は白色もしくは淡色により太陽光などを反射することを利用している。断熱塗料としての効果は塗膜内に形成されるビーズ層が反射しきれずに、表面に帯びた熱の伝達時間を空気層などの効果で遅らせることによって得られるものである。【０００５】  上記含有のビーズは例えばＮＡＳＡやＪＡＸＡの航空機の宇宙技術を応用したもので、アメリカでは  ＭＨＣＢ  日本国内においては  ＳＬＢＧほかさまざまな製品があるがいずれも１０μ〜１００μの粉末状の製品である。この製品は塗料中には粒状で溶解することがなく、仮に溶解させると空気層が無くなり効果が出ない。【０００６】  この技術を添加として用いた塗料又は塗膜として、例えば以下に示す特許文献などが存在する。
【特許文献１】特開２００４−１０９０３号公報
【特許文献２】特開２００２−１０５３５８号広報
【特許文献３】特開平１１−８０５９９号公報
【発明の概要】
【発明が解決しようとする課題】
【０００７】  しかしながら、以上の技術によって、塗料に含有させることにより形成された塗料および塗膜は遮熱としての効果は白色または淡色によって、太陽光を反射させることにその効果を頼る部分がほとんどであり、厚塗りなどする事により塗膜の中に敷き詰めるように形成されたビーズ層により、熱の伝達時間を利用して塗膜内に上昇する温度を伝達することを遅らせ、少々の断熱効果を得ているものである。【０００８】  しかし、塗膜を濃い色にしたり、塗膜表面に他の建材、物質を塗り重ねるもしくは、貼り付けることによって（タイル、ボードなどの仕上げ建材）反射率が下がると、断熱効果にも影響があり反射によって遮熱していた性能が無くなって被膜温度が高くなり、断熱効果の性能がビーズにしかないために追いつかなくなる。そしてビーズが塗料の中で溶解しないので、均一性もないので隙間などから熱が伝わりやすいという欠点がある。
【課題を解決するための手段】
【０００９】  この発明の目的は、反射を利用した遮熱効果だけに頼らず、断熱添加成分自体がより高い断熱性能を持ち合わせかつ、添加成分を塗料に完全溶解させることによって、従来の塗料では実現できなかった塗膜全体が断熱性能を持ち合わせているために、添加成分が完全に中和することを可能にすること。それによって塗料または塗膜全体の断熱効果がムラなく高い、遮熱効果に頼らずに色の選択の自由や塗膜表面の仕上げを自由に選択でき表面被膜内に収まることによっても高い断熱効果を得られる塗料又は塗膜を提供することにある。【００１０】  上記問題を解決するための本発明の塗料又は塗膜は断熱性分としてビーズではなく、組成式ＣａＨ２Ｏ２及び組成式Ｎａ３Ｏ４Ｐを含有し、溶解に分子式ＮＨ３を添加したことを特徴としている。【００１１】  第２に、断熱性分が塗料に対して全添加成分中８〜３０ｗｔ％含有されていることを特徴としている。【００１２】  第３に、組成式Ｎａ３Ｏ４Ｐが全添加成分の０．７ｗｔ％以上、望ましくは２ｗｔ％以下であることを特徴としている。【００１３】  第４に、添加成分として分子式ＮＨ３を含有することを特徴としている。【００１４】  第５に、分子式ＮＨ３が全添加成分の０．９ｗｔ％以下含有されていることを特徴としている。【００１５】  第６に、断熱成分が塗料に対して全添加成分中８〜３０ｗｔ％含有されていることを特徴としている。
【発明の効果】
【００１６】  組成式ＣａＨ２Ｏ２及び組成式Ｎａ３Ｏ４Ｐ及び分子式ＮＨ３を含有する塗料又はその塗料により形成される塗膜には強力な断熱作用が付与される。さらに白色または淡色の顔料に添加することによっても反射率で十分な遮熱性能、効果を得られる。いずれの効果も添加成分が溶解して塗料全体に行き渡る為、塗膜全体が機能するため従来の性能を遥かに凌ぐことができる。【００１７】  組成式ＣａＨ２Ｏ２は組成式Ｎａ３Ｏ４Ｐを添加することによりその成分の約３０ｗｔ％は溶解されるが、分子式ＮＨ３を添加することによって１００ｗｔ％溶解することができた。組成式ＣａＨ２Ｏ２には強力な断熱効果があるが、これを完全に溶解することができるため、塗料に容易に混ぜ込むことが可能になった。従来のビーズ含有塗料などの塗料内で溶解してない複合塗料の塗膜に比較して、塗膜全体に断熱効果を発揮する能力があるため、薄い塗膜でも遥かに従来品を凌ぐ性能を安定して発揮する。【００１８】  特に従来のビーズに比べてこの発明の添加成分は素材自体が断熱性能に優れているため、従来は不可能であった、遮熱機能を遮っての断熱性能の発揮、例えば濃い色にしたりして反射率を下げたり、ほかの素材で覆いかぶせるなどをした状態であっても、効果を発揮する断熱塗膜の形成が可能になった。
【発明を実施するための最良の形態】
【００１９】  本発明の塗料は組成式ＣａＨ２Ｏ２及び組成式Ｎａ３Ｏ４Ｐ及び分子式ＮＨ３含有することを特徴とする。例えば組成式ＣａＨ２Ｏ２は次の分子を有する。組成式ＣａＨ２Ｏ２を得るための配合率は分子式でそれぞれＣａ（ＯＨ）２は７５％以下、ＣａＯは２３％以下、ＣＯ２は０．９５％以下、ＳｉＯ２は０．１５％以下、Ａｌ２Ｏ３は０．１０％以下、Ｆｅ２Ｏ３は０．２％以下、ＭｇＯは０．６０％以下で組成されたＣａＨ２Ｏ２である。【００２０】  組成式ＣａＨ２Ｏ２は水酸化カルシウムとして広く知られている。農業では土壌の改良に工業では錆止めとして、その他にグラウンドのラインや食品添加など幅広く使われている。本発明はこれら本来の用途以外に性質的に耐火、耐熱性に優れていることや素材自体が熱を吸収しにくいことに着目した。そして塗料に応用するために完全に溶解させた状態にすることができた。しかし現在、この組成式ＣａＨ２Ｏ２を断熱材として応用している塗料や塗膜は見当たらない。【００２１】  断熱塗料として実用化されていない理由に組成式ＣａＨ２Ｏ２が水に対して少量しか溶解しないこと、粒状になってしまい塗料との組み合わせには向かないこと、溶けきらない状態で断熱効果を発揮するための量は塗料に対して多量に必要になり塗膜強度が下がってしまうことなどが考えられる。しかし組成式Ｎａ３Ｏ４を０．７％程度、分子式ＮＨ３を０．９％未満加えることにより、組成式ＣａＨ２Ｏ２は完全に溶解して、透明な状態で純度が高い水溶液となる。なお組成式Ｎａ３Ｏ４の配合に関しては０．７％以上２％以下であることが安定している。これ以下でもこれ以上でも有意な変質が見られない。分子式ＮＨ３は０．９％以上では塗料にした状態の変質が始まるのでこれ以下で十分である。この状態の断熱成分を塗料に配合することによりビーズなどの成分を遥かに凌ぐ断熱効果の塗料又は塗膜が完成した。【００２２】  上記で記述の添加成分単体では断熱塗膜を形成することが出来ないため塗料を利用した。塗料はそれ単体では仕上げや下塗り材に使用されているため密着強度などは本発明の添加材の適切な配合ならば塗料本来の密着強度を妨げずに作用する。特に水性系の塗料との相性がよく添加成分との親和性には全く問題がないことが配合研究の結果でわかった。【００２３】  本発明塗料としての組成は組成式ＣａＨ２Ｏ２、組成式Ｎａ３Ｏ４、分子式ＮＨ３が塗料に対して８〜３０ｗｔ％（重量パーセント）、塗料が７０〜９２ｗｔ％である。この配合率内が最も安定した機能を発揮する。【００２４】  さまざまな塗料との配合研究、実験の結果この範囲外の配合率に関しては本発明の断熱成分が塗料に対して少なくなると断熱性の低下がみられた。逆に多すぎる場合には断熱性能にはさほど変わりがないが、塗料本来の付着制度が落ち始めていく。本発明の断熱塗料又は断熱塗膜には上記範囲内の配合が好ましい。【００２５】  配合塗料は例えば、水性塗料全般（アクリル系、シリコン系、ウレタン系、カチオン系、シーラー系など１液、２液を問わず）、弱溶剤系塗料全般などを用いることができる。【００２６】  以上のような構成の本発明塗料を、たとえば建築建物やその他の様々な構造物の内外装の仕上げや仕上げ材施工前に下地��どに塗布することにより容易に断熱塗膜が形成できる。従来は下地に使用できなかったものが可能になったことで様々な断熱工事に利用できる。また、塗膜も薄くても効果を十分に発揮するため、施工も手軽で従来は断熱処理をしたくても施工スペースが取れなかった物への施工が容易に可能になる。成分も完全に溶解しているため仕上げ材として使用してもビーズ層を含有する塗膜層に比べザラザラでない滑らかな塗膜の形成もできる。【００２７】  本発明の断熱被膜を形成する塗料の製造は上記説明のように殆どの種類の塗料に親和性が良く断熱成分を適切に配合することによって効果を発揮する。断熱成分が溶解しているため配合自体は容易である。【００２８】  このように形成された塗膜は組成式組成式ＣａＨ２Ｏ２、組成式Ｎａ３Ｏ４Ｐ、分子式ＨＮ３を８〜３０ｗｔ％含有し、残部は塗料などの樹脂及び其れに担持された水分他添加成分となる。【００２９】  以下に本発明の塗料、塗膜の実質的な性能を示すための実験例を示す。まず一つ目の実施例は、厚みが１ｍｍで一辺１５０ｍｍの正方形の鉄板を使い、本発明塗料を鉄板の片面に塗装したものを用意する。そして従来のビーズ塗料で同じく片面に塗装したものと無塗装の鉄板を箱型の実験機に乗せて一定時関、１００ｗの反射型白熱電球（ナショナルレフ１００ｗ／１００Ｖ）を熱源として塗装面にあるいは裏面の無塗装面に照射する。そして、照射している反対側の面の温度上昇の様子を照射時間の経過とともに非接触赤外線温度測定機（Ｒａｙｔｅｋ社製／ＭｉｎｉＴｅｍｐ）で測定しグラフ化した。この実験機材は素材の遮熱性能や断熱性能を測定するために用いられる方法のひとつで、具体的には一辺１５０ｍｍの上部開口型の直法体上の鉄の箱内に。通気性を確保しながら上記熱源を上に向けて箱内に収容し、上部の開口面に試験の鉄板を乗せて計測した。試験条件を同じにするために温度の計測点である鉄板の真ん中に印をつけて鉄板と測定器の距離は５ｃｍの間隔を維持した。そして二つ目の実施例は本発明で完成した塗膜片を試験機関に依頼して熱伝導のデータを取得したデータを示した。【００３０】  遮熱及び断熱性能の実験用に、素材が厚み１ｍｍの試験鉄板の片面に本発明の組成の塗料と従来のビーズ塗料とをそれぞれ塗布し４８時間乾燥させて、それぞれ厚さ０．８ｍｍの塗膜を鉄板に形成した物を用意した。塗布方法はエアーガンによるスプレー工法により行った。なお計測時の室温は２８℃で湿度が２２％に対し、いずれの計測時にも試験鉄板は２５℃に統一して調整後に行った。
試験鉄板Ａ−１  白色エマルジョン塗料６５ｗｔ％＋本発明配合２５ｗｔ％＋水１０ｗｔ％
試験鉄板Ｂ−１  白色エマルジョン塗料６５ｗｔ％＋ビーズ材２５ｗｔ％＋水１０ｗｔ％
試験鉄板Ｃ−１  両面が無塗装の鉄板
【実施例１】
【００３１】  本発明塗膜を熱伝導率試験用の塗膜片にして１．０１ｍｍ〜２．７１ｍｍの８種類の厚みで用意した。その塗膜片を公的工業研究所にて「塗膜片熱流計法伝導率測定装置／英弘精機／オートΛＨＣ−０７２」を用いて測定を行った。試験項目はＪＩＳ  Ａ  １４１２−１９９４「断熱材の熱伝導率及び抵抗値の測定方法」でその結果を図１に示す。塗膜片の厚みごとに熱伝導率、熱抵抗を表にまとめた。
【実施例２】
【００３２】  断熱性能の実験のため、実験機材に試験鉄板Ａ−１、Ｂ−１、Ｃ−１を上に載せて塗布していない裏面側に熱源を与えて鉄板表面に到達する温度を時間経過とともに非接触赤外線測定器で測定した記録を図２に示す。この測定器の熱源は無塗装鉄板でおよそ５分程度経過すると１００℃を超えるため、１分刻みで５分間の測定とした。
【実施例３】
【００３３】  次に遮熱性能の実験のため、実験機材に試験鉄板Ａ−１、Ｂ−１、Ｃ−１を上に載せて塗布してある面に熱源を与えて鉄板裏面に到達する温度を時間経過とともに非接触赤外線測定器で測定した記録を図３に示す。この測定器の熱源は無塗装鉄板の測定でおよそ５分程度経過すると１００℃を超えるため、１分刻みで５分間の測定とした。
【実施例４】
【００３４】  本発明塗膜が表面に仕上げ貼り加工などをしても熱源を断熱するイメージを図４に示す。構造物に本発明塗料を塗装してその上にタイル材など貼った状態でも構造物に熱が伝わりにくいイメージを表した。例えば、タイル材などから伝わってきた熱を間に塗装した塗膜が構造物に伝えにくくしてタイル側に放出していく様子を表現した。
【実施例５】
【００３５】  本発明塗膜が太陽光を遮熱するイメージを図５に示す。構造物に本発明塗料のみを塗装して太陽光の反射と表面上に熱を放出して構造物に熱が伝わりにくいイメージを表した。
例えば、太陽光などの熱源を一部反射し、塗膜全体が熱を帯びにくいため大きな熱が発生せず構造物にも伝わりにくい様子を表現した。【００３６】  本発明の断熱添加成分によれば、高い熱伝導率を可能にした塗料又は塗膜が形成できた。そのため従来塗料では不可能であった層間での断熱性能も実現でき、様々な分野での応用が可能になった。
【産業上の利用可能性】
【００３７】  本発明の断熱添加成分で形成した塗料は、従来の先行技術用途のようにビル・住宅などの内外装や屋根、コンテナの塗装用途のほかに、下地材としても熱材として効果を発揮するため、スペースの取れない個所の設備類の断熱や建築仕上げ材の下断熱、精密機器類の断熱又、発泡スチロール梱包などに代わり、ダンボール紙等に本発明塗料を塗布することより同程度の断熱効果を発揮するので内部スペースが有効活用でき、廃棄物も減らすことも可能なため物流業界にも参入でき、環境にもやさしい発明である。
【図面の簡単な説明】
【００３８】
【図１】本発明の試験片の熱伝導率の結果を表した表である。
【図２】断熱性能を比較実験によって測定した時間−温度グラフである。
【図３】遮熱性能を比較実験によって測定した時間−温度グラフである。
【図４】本発明の塗膜の断熱の状態を表したイメージである。
【図５】本発明の塗膜の遮熱の状態を表したイメージである。
【図１】
2011038065.tif 000003
【図２】
2011038065.tif 000004
【図３】
2011038065.tif 000005
【図４】
2011038065.tif 000006
【図５】
2011038065.tif 000007
【手続補正書】
【提出日】平成22年4月14日(2010.4.14)
【手続補正１】
【補正対象書類名】特許請求の範囲
【補正対象項目名】全文
【補正方法】変更
【補正の内容】
【特許請求の範囲】
【請求項１】
断熱溶解成分として組成式ＣａＨ２Ｏ２及び組成式Ｎａ３Ｏ４Ｐ及び分子式ＮＨ３を含有し、又は添加した断熱塗料。
【請求項２】
断熱溶解添加成分が塗料全体又は塗膜内に対して８〜３０ｗｔ％含有されている請求項１に記載の断熱塗料。
【請求項３】
組成式Ｎａ３Ｏ４Ｐの含有が断熱溶解添加成分内に０．７ｗｔ％以上、２ｗｔ％以下である断熱塗料。
【請求項４】
断熱溶解添加成分としてＮＨ３を含む請求項１，２又は３の断熱塗料。
【請求項５】
断熱溶解添加成分に対してＮＨ３が０．９ｗｔ％以下である請求項４の断熱塗料。
【請求項６】
断熱溶解成分含有塗料として組成式ＴｉＯ２を含有する請求項１，２，３，４又は５の断熱塗料。